(57)【特許請求の範囲】
【請求項１】
リチウムイオンを吸蔵・放出可能な負極及び正極、並びに非水系電解液とを備え、該負極が炭素質材料からなる非水系電解液二次電池に用いられる非水系電解液であって、下記化学式(I)で表される鎖状スルホン酸エステル化合物を含有することを特徴とする非水系
電解液。
【化１】
0005471617.tif 000005
（式中、Ｒ１は、炭素原子、酸素原子、水素原子からなる群から選ばれた１以上の原子を含有する基、Ｒ２は、炭素数１以上１２以下のアルキル基であり、且つＲ１及び／又はＲ２の少なくとも一部の水素原子がハロゲン原子で置換されている。）
【請求項２】
化学式（Ｉ）中、Ｒ１は水素、炭素数１以上３以下のアルキル基及びアルケニル基からなる群から選ばれた基、Ｒ２は炭素数１以上４以下のアルキル基であり、且つＲ１及び／又はＲ２の少なくとも一部の水素原子がフッ素原子で置換されている鎖状スルホン酸エステル化合物を含有することを特徴とする請求項１に記載の非水系電解液。
【請求項３】
電解質及び非水溶媒を含む非水系電解液において、該非水系電解液が下記化学式(II)で表される鎖状スルホン酸エステル化合物を含有することを特徴とする非水系電解液。
【化２】
0005471617.tif 000006
（式中、Ｒ３は、炭素数１以上１２以下のアルキル基を表し、一部もしくは全ての水素原子がハロゲン原子で置換されていても良い。L1は炭素−炭素単結合、もしくは炭素原子、酸素原子、水素原子及びハロゲン原子からなる群から選ばれた１以上の原子を含有するＺ＋１価の連結基を表し、Ｚは１〜３の整数である。）
【請求項４】
化学式（ＩＩ）中のＲ３が一部もしくは全ての水素原子がフッ素原子で置換されていてもよいメチル基又はエチル基であり、Ｌ１が炭素数１以上４以下の２価の飽和又は不飽和炭化水素基又はエーテル結合である鎖状スルホン酸エステル化合物を含有することを特徴とする請求項３に記載の非水系電解液。
【請求項５】
更に、炭素−炭素不飽和結合を有する環状カーボネート化合物、フッ素原子を有する環状カーボネート化合物、モノフルオロリン酸塩及びジフルオロリン酸塩からなる群から選ばれる少なくとも一種の化合物を含有していることを特徴とする請求項１乃至４のいずれかに記載に記載の非水系電解液。
【請求項６】
リチウムイオンを吸蔵・放出可能な負極及び正極、並びに非水系電解液を含む非水系電解液電池であって、該非水系電解液が請求項１乃至５のいずれかに記載の非水系電解液であることを特徴とする非水系電解液二次電池。
【発明の詳細な説明】
【技術分野】
【０００１】
本発明は、非水系電解液、及びそれを用いた非水系電解液二次電池に関するものである。
【背景技術】
【０００２】
携帯電話機、ノート型パーソナルコンピュータ等の携帯用電子機器の急速な進歩に伴い、その主電源やバックアップ電源に用いられる電池に対する高容量化への要求が高くなっており、ニッケル・カドミウム電池やニッケル・水素電池に比べてエネルギー密度の高いリチウムイオン二次電池等の非水系電解液二次電池が注目されている。
リチウムイオン二次電池の電解液としては、ＬｉＰＦ6、ＬｉＢＦ4、ＬｉＮ（ＣＦ3ＳＯ2）2、ＬｉＣＦ3（ＣＦ2）3ＳＯ3等の電解質を 、エチレンカーボネート、プロピレンカーボネート等の高誘電率溶媒と、ジメチルカーボネート、ジエチルカーボネート、エチルメチルカーボネート等の低粘度溶媒との混合溶媒に溶解させた非水系電解液が代表例として挙げられる。
【０００３】
また、リチウムイオン二次電池の負極活物質としては主にリチウムイオンを吸蔵・放出することができる炭素質材料が用いられており、天然黒鉛、人造黒鉛、非晶質炭素等が代表例として挙げられる。更に高容量化を目指してシリコンやスズ等を用いた金属又は合金系の負極も知られている。正極活物質としては主にリチウムイオンを吸蔵・放出することができる遷移金属複合酸化物が用いられており、遷移金属の代表例としてはコバルト、ニッケル、マンガン、鉄等が挙げられる。
【０００４】
このようなリチウムイオン二次電池は、活性の高い正極と負極を使用しているため、電極と電解液との副反応により、充放電容量が低下することが知られており、電池特性を改良するために、非水系溶媒や電解質について種々の検討がなされている。
特許文献１には、少なくとも水素原子の一部がフッ素原子で置換されたアルキル基を有するスルホン酸エステルを電解液に含有することで、充放電効率が高く、高いエネルギー密度を有する非水系電解液電池を得ることが提案されている。
【０００５】
特許文献２には、Ｓｉ、Ｓｎ及びＰｂのうち少なくとも一種を有する負極活物質を用いた非水系電解液二次電池において、不飽和結合及びハロゲン原子のうち少なくとも一方を有するカーボネートと、特定の硫黄官能基を一つ以上有する鎖状化合物とを非水系電解液に含有することで、高い充電容量を有すると共に、長期に亘り優れた特性を有することが提案されている。
【０００６】
特許文献３には、Ｃ＝Ｃ二重結合を有するジスルホン酸エステルを含有する非水系電解液を用いることにより、充放電効率、サイクル寿命を向上させ、抵抗上昇を抑制させることが提案されている。
【先行技術文献】
【特許文献】
【０００７】
【特許文献１】特開２００３−３４６８９９号公報
【特許文献２】特開２００７−３１７６５４号公報
【特許文献３】特開２００７−３２８９９２号公報
【発明の概要】
【発明が解決しようとする課題】
【０００８】
しかしながら、近年の電池に対する高性能化への要求は、ますます高くなっており、高容量、高温保存特性、サイクル特性等の種々の電池特性を高い次元で達成することが求められている。
高容量化する方法として、例えば、電極の活物質層を加圧して高密度化して、電池内部の活物質以外の占める体積を極力少なくする方法や、正極の利用範囲を広げて高電位まで使用する方法が検討されている。しかし、電極の活物質層を加圧して高密度化すると、活物質を均一に使用することができにくくなり、不均一な反応により一部リチウムが析出したり、活物質の劣化が促進されたりして、十分な特性が得られないという問題が発生しやすくなる。また、正極の利用範囲を広げて高電位まで使用すると、正極の活性は更に高くなり、正極と電解液との反応により劣化が促進される問題が発生しやすくなる。特に充電状態において高温条件下で保存した場合、電極と電解液との副反応により、電池容量が低下することが知られており、保存特性を改良するために、非水系溶媒や電解質について種々の検討がなされている。
【０００９】
更に高容量化によって電池内部の空隙は減少し、電解液の分解で少量のガスが発生した場合でも電池内圧は顕著に上昇してしまうという問題も発生してくる。
よって、上記電池特性の劣化を抑制することが求められるが、特許文献１〜３に記載されている電解液を用いた非水系電解液二次電池では、未だ満足しうるものではなかった。特に高温保存特性については、ガス発生を抑制することが求められるが、従来技術によっては電池特性の劣化の抑制、及びガス発生の抑制の、双方を同時に満たすことはできなかった。
【００１０】
本発明は、上記の問題を解決すべくなされたものであり、非水系電解液二次電池において、高温保存時における容量劣化の抑制とガス発生を抑制する非水系電解液と、この非水系電解液を用いた非水系電解液二次電池を提供することを課題とする。
【課題を解決するための手段】
【００１１】
本発明者らは、上記目的を達成するために種々の検討を重ねた結果、特定の化合物を電解液中に含有させることによって、上記課題を解決できることを見出し、本発明を完成させるに至った。
すなわち、本発明の要旨は、下記に存する。
（１）リチウムイオンを吸蔵・放出可能な負極及び正極、並びに非水系電解液とを備え、該負極が炭素質材料からなる非水系電解液二次電池に用いられる非水系電解液であって、下記化学式(I)で表される鎖状スルホン酸エステル化合物を含有することを特徴とする非水系電解液。
【００１２】
【化１】
0005471617.tif 000002
【００１３】
（式中、Ｒ１は、炭素原子、酸素原子、水素原子からなる群から選ばれた１以上の原子を含有する基、Ｒ２は、炭素数１以上１２以下のアルキル基であり、且つＲ１及び／又はＲ２の少なくとも一部の水素原子がハロゲン原子で置換されている。）
（２）化学式（Ｉ）中、Ｒ１は水素、炭素数１以上３以下のアルキル基及びアルケニル基からなる群から選ばれた基、Ｒ２は炭素数１以上４以下のアルキル基であり、且つＲ１及び／又はＲ２の少なくとも一部の水素原子がフッ素原子で置換されている鎖状スルホン酸エステル化合物を含有することを特徴とする上記（１）に記載の非水系電解液。
（３）電解質及び非水溶媒を含む非水系電解液において、該非水系電解液が下記化学式(II)で表される鎖状スルホン酸エステル化合物を含有することを特徴とする非水系電解液。
【００１４】
【化２】
0005471617.tif 000003
【００１５】
（式中、Ｒ３は、炭素数１以上１２以下のアルキル基を表し、一部もしくは全ての水素原子がハロゲン原子で置換されていても良い。L1は炭素−炭素単結合、もしくは炭素原子、酸素原子、水素原子及びハロゲン原子からなる群から選ばれた１以上の原子を含有するＺ＋１価の連結基を表し、Ｚは１〜３の整数である。）
（４）化学式（ＩＩ）中のＲ３が一部もしくは全ての水素原子がフッ素原子で置換されていてもよいメチル基又はエチル基であり、Ｌ１が炭素数１以上４以下の２価の飽和又は不飽和炭化水素基又はエーテル結合である鎖状スルホン酸エステル化合物を含有することを特徴とする上記（３）に記載の非水系電解液。
（５）更に、炭素−炭素不飽和結合を有する環状カーボネート化合物、フッ素原子を有する環状カーボネート化合物、モノフルオロリン酸塩及びジフルオロリン酸塩からなる群から選ばれる少なくとも一種の化合物を含有していることを特徴とする上記（１）乃至（４）のいずれかに記載に記載の非水系電解液。
（６）リチウムイオンを吸蔵・放出可能な負極及び正極、並びに非水系電解液を含む非水系電解液電池であって、該非水系電解液が上記（１）乃至（５）のいずれかに記載の非水系電解液であることを特徴とする非水系電解液二次電池。
【発明の効果】
【００１６】
本発明によれば、高温保存特性、特に高温保存後残存容量および高温保存時のガス発生抑制に優れた非水系電解液電池を提供することができる。
【発明を実施するための形態】
【００１７】
以下、本発明の実施の形態について説明するが、本発明は以下の実施の形態に限定されるものではなく、本発明の要旨を逸脱しない範囲において、任意に変形して実施することができる。
＜非水系電解液＞
本発明の請求項１に係る非水系電解液は、一般的な非水系電解液と同様に、通常はその主成分として、電解質及びこれを溶解する非水溶媒を有し、更に化学式（Ｉ）で表される鎖状スルホン酸エステル化合物を非水系電解液中に含有する。
【００１８】
本発明の請求項１に係る非水系電解液に含有される鎖状スルホン酸エステル化合物は、化学式（Ｉ）で表される構造を有する限り特に限定されないが、化合物の分子量は、通常１２８以上であり、通常２０００以下、好ましくは１０００以下、より好ましくは５００以下である。
化学式（Ｉ）で表される鎖状スルホン酸エステル化合物は、化学式（Ｉ）中、Ｒ１が水素、炭素数１以上３以下のアルキル基及びアルケニル基からなる群から選ばれた基、Ｒ２は炭素数１以上４以下のアルキル基、ビニル基、アリル基、エチニル基及びプロパルギル基からなる群から選ばれた基であり、且つＲ１及び／又はＲ２の少なくとも一部の水素原子がフッ素原子で置換されている鎖状スルホン酸エステル化合物であることが好ましい。
【００１９】
本発明の請求項３に係る非水系電解液は、一般的な非水系電解液と同様に、通常はその主成分として、電解質及びこれを溶解する非水溶媒を有し、更に化学式（II）で表される鎖状スルホン酸エステル化合物を非水系電解液中に含有する。
本発明の請求項３に係る非水系電解液に含有される鎖状スルホン酸エステル化合物は、化学式（II）で表される構造を有する限り特に限定されないが、化合物の分子量は、通常２１８以上であり、通常２０００以下、好ましくは１０００以下、より好ましくは５００以下である。
【００２０】
化学式（ＩＩ）で表される鎖状スルホン酸エステル化合物は、化学式（ＩＩ）中のＲ３が一部もしくは全ての水素原子がフッ素原子で置換されていてもよいメチル基又はエチル基であり、Ｌ１が炭素数１以上４以下の２価の飽和又は不飽和炭化水素基又はエーテル結合である鎖状スルホン酸エステル化合物であることが好ましい。
化学式（Ｉ）で表される鎖状スルホン酸エステル化合物の具体例としては、例えば、以下の化合物が挙げられる。
モノフルオロメタンスルホン酸メチル、モノフルオロメタンスルホン酸エチル、モノフルオロメタンスルホン酸プロピル、モノフルオロメタンスルホン酸ブチル、
２，２，２−トリフルオロエタンスルホン酸メチル、２，２，２−トリフルオロエタンスルホン酸エチル、２，２，２−トリフルオロエタンスルホン酸プロピル、２，２，２−トリフルオロエタンスルホン酸ブチル、
３，３，３−トリフルオロプロパンスルホン酸メチル、３，３，３−トリフルオロプロパンスルホン酸エチル、３，３，３−トリフルオロプロパンスルホン酸プロピル、３，３，３−トリフルオロプロパンスルホン酸ブチル、
２，２，３，３，３−ペンタフルオロプロパンスルホン酸メチル、２，２，３，３，３−ペンタフルオロプロパンスルホン酸エチル、２，２，３，３，３−ペンタフルオロプロパンスルホン酸プロピル、２，２，３，３，３−ペンタフルオロプロパンスルホン酸ブチル、
４，４，４−トリフルオロブタンスルホン酸メチル、４，４，４−トリフルオロブタンスルホン酸エチル、４，４，４−トリフルオロブタンスルホン酸プロピル、４，４，４−トリフルオロブタンスルホン酸ブチル、
３，３，４，４，４−ペンタフルオロブタンスルホン酸メチル、３，３，４，４，４−ペンタフルオロブタンスルホン酸エチル、３，３，４，４，４−ペンタフルオロブタンスルホン酸プロピル、３，３，４，４，４−ペンタフルオロブタンスルホン酸ブチル、
２，２，３，３，４，４，４−ヘプタフルオロブタンスルホン酸メチル、２，２，３，３，４，４，４−ヘプタフルオロブタンスルホン酸エチル、２，２，３，３，４，４，４−ヘプタフルオロブタンスルホン酸プロピル、２，２，３，３，４，４，４−ヘプタフルオロブタンスルホン酸ブチル、
モノフルオロメタンスルホン酸ビニル、２，２，２−トリフルオロエタンスルホン酸ビニル、３，３，３−トリフルオロプロパンスルホン酸ビニル、２，２，３，３，３−ペンタフルオロプロパンスルホン酸ビニル、４，４，４−トリフルオロブタンスルホン酸ビニル、３，３，４，４，４−ペンタフルオロブタンスルホン酸ビニル、４，４，４−トリフルオロブタンスルホン酸ビニル、２，２，３，３，４，４，４−ヘプタフルオロブタンスルホン酸ビニル、
モノフルオロメタンスルホン酸アリル、２，２，２−トリフルオロエタンスルホン酸アリル、３，３，３−トリフルオロプロパンスルホン酸アリル、２，２，３，３，３−ペンタフルオロプロパンスルホン酸アリル、４，４，４−トリフルオロブタンスルホン酸アリル、３，３，４，４，４−ペンタフルオロブタンスルホン酸アリル、４，４，４−トリフルオロブタンスルホン酸アリル、２，２，３，３，４，４，４−ヘプタフルオロブタンスルホン酸アリル、
モノフルオロメタンスルホン酸エチニル、２，２，２−トリフルオロエタンスルホン酸エチニル、３，３，３−トリフルオロプロパンスルホン酸エチニル、２，２，３，３，３−ペンタフルオロプロパンスルホン酸エチニル、４，４，４−トリフルオロブタンスルホン酸エチニル、３，３，４，４，４−ペンタフルオロブタンスルホン酸エチニル、４，４，４−トリフルオロブタンスルホン酸エチニル、２，２，３，３，４，４，４−ヘプタフルオロブタンスルホン酸エチニル、
モノフルオロメタンスルホン酸プロパルギル、２，２，２−トリフルオロエタンスルホン酸プロパルギル、３，３，３−トリフルオロプロパンスルホン酸プロパルギル、２，２，３，３，３−ペンタフルオロプロパンスルホン酸プロパルギル、４，４，４−トリフルオロブタンスルホン酸プロパルギル、３，３，４，４，４−ペンタフルオロブタンスルホン酸プロパルギル、４，４，４−トリフルオロブタンスルホン酸プロパルギル、２，２，３，３，４，４，４−ヘプタフルオロブタンスルホン酸プロパルギル、
等のＲ１がハロゲン化されたスルホン酸エステル、
メタンスルホン酸トリフルオロメチル、メタンスルホン酸２，２，２−トリフルオロエチル、メタンスルホン酸パーフルオロエチル、メタンスルホン酸３，３，３−トリフルオロプロピル、メタンスルホン酸パーフルオロプロピル、メタンスルホン酸４，４，４−トリフルオロブチル、メタンスルホン酸パーフルオロブチル、
エタンスルホン酸トリフルオロメチル、エタンスルホン酸２，２，２−トリフルオロエチル、エタンスルホン酸パーフルオロエチル、エタンスルホン酸３，３，３−トリフルオロプロピル、エタンスルホン酸パーフルオロプロピル、エタンスルホン酸４，４，４−トリフルオロブチル、エタンスルホン酸パーフルオロブチル、
プロパンスルホン酸トリフルオロメチル、プロパンスルホン酸２，２，２−トリフルオロエチル、プロパンスルホン酸パーフルオロエチル、プロパンスルホン酸３，３，３−トリフルオロプロピル、プロパンスルホン酸パーフルオロプロピル、プロパンスルホン酸４，４，４−トリフルオロブチル、プロパンスルホン酸パーフルオロブチル、
ブタンスルホン酸トリフルオロメチル、ブタンスルホン酸２，２，２−トリフルオロエチル、ブタンスルホン酸パーフルオロエチル、ブタンスルホン酸３，３，３−トリフルオロプロピル、ブタンスルホン酸パーフルオロプロピル、ブタンスルホン酸４，４，４−トリフルオロブチル、ブタンスルホン酸パーフルオロブチル、
アリルスルホン酸トリフルオロメチル、アリルスルホン酸２，２，２−トリフルオロエチル、アリルスルホン酸パーフルオロエチル、アリルスルホン酸３，３，３−トリフルオロプロピル、アリルスルホン酸パーフルオロプロピル、アリルスルホン酸４，４，４−トリフルオロブチル、アリルスルホン酸パーフルオロブチル、
プロパルギルスルホン酸トリフルオロメチル、プロパルギルスルホン酸２，２，２−トリフルオロエチル、プロパルギルスルホン酸パーフルオロエチル、プロパルギルスルホン酸３，３，３−トリフルオロプロピル、プロパルギルスルホン酸パーフルオロプロピル、プロパルギルスルホン酸４，４，４−トリフルオロブチル、プロパルギルスルホン酸パーフルオロブチル、
等のＲ２がハロゲン化されたスルホン酸エステル、
モノフルオロメタンスルホン酸トリフルオロメチル、モノフルオロメタンスルホン酸２，２，２−トリフルオロエチル、モノフルオロメタンスルホン酸３，３，３−トリフルオロプロピル、モノフルオロメタンスルホン酸パーフルオロプロピル、モノフルオロメタンスルホン酸４，４，４−トリフルオロブチル、モノフルオロメタンスルホン酸パーフルオロブチル、
２，２，２−トリフルオロエタンスルホン酸トリフルオロメチル、２，２，２−トリフルオロエタンスルホン酸２，２，２−トリフルオロエチル、２，２，２−トリフルオロエタンスルホン酸パーフルオロエチル、２，２，２−トリフルオロエタンスルホン酸３，３，３−トリフルオロプロピル、２，２，２−トリフルオロエタンスルホン酸パーフルオロプロピル、２，２，２−トリフルオロエタンスルホン酸４，４，４−トリフルオロブチル、２，２，２−トリフルオロエタンスルホン酸パーフルオロブチル、
３，３，３−トリフルオロプロパンスルホン酸トリフルオロメチル、３，３，３−トリフルオロプロパンスルホン酸２，２，２−トリフルオロエチル、３，３，３−トリフルオロプロパンスルホン酸パーフルオロエチル、３，３，３−トリフルオロプロパンスルホン酸３，３，３−トリフルオロプロピル、３，３，３−トリフルオロプロパンスルホン酸パーフルオロプロピル、３，３，３−トリフルオロプロパンスルホン酸４，４，４−トリフルオロブチル、３，３，３−トリフルオロプロパンスルホン酸パーフルオロブチル、
２，２，３，３，３−ペンタフルオロプロパンスルホン酸トリフルオロメチル、２，２，３，３，３−ペンタフルオロプロパンスルホン酸２，２，２−トリフルオロエチル、２，２，３，３，３−ペンタフルオロプロパンスルホン酸パーフルオロエチル、２，２，３，３，３−ペンタフルオロプロパンスルホン酸３，３，３−トリフルオロプロピル、２，２，３，３，３−ペンタフルオロプロパンスルホン酸パーフルオロプロピル、２，２，３，３，３−ペンタフルオロプロパンスルホン酸４，４，４−トリフルオロブチル、２，２，３，３，３−ペンタフルオロプロパンスルホン酸パーフルオロブチル、
４，４，４−トリフルオロブタンスルホン酸トリフルオロメチル、４，４，４−トリフルオロブタンスルホン酸２，２，２−トリフルオロエチル、４，４，４−トリフルオロブタンスルホン酸パーフルオロエチル、４，４，４−トリフルオロブタンスルホン酸３，３，３−トリフルオロプロピル、４，４，４−トリフルオロブタンスルホン酸パーフルオロプロピル、４，４，４−トリフルオロブタンスルホン酸４，４，４−トリフルオロブチル、４，４，４−トリフルオロブタンスルホン酸パーフルオロブチル、
３，３，４，４，４−ペンタフルオロブタンスルホン酸トリフルオロメチル、３，３，４，４，４−ペンタフルオロブタンスルホン酸２，２，２−トリフルオロエチル、３，３，４，４，４−ペンタフルオロブタンスルホン酸パーフルオロエチル、３，３，４，４，４−ペンタフルオロブタンスルホン酸３，３，３−トリフルオロプロピル、３，３，４，４，４−ペンタフルオロブタンスルホン酸パーフルオロプロピル、３，３，４，４，４−ペンタフルオロブタンスルホン酸４，４，４−トリフルオロブチル、３，３，４，４，４−ペンタフルオロブタンスルホン酸パーフルオロブチル、
２，２，３，３，４，４，４−ヘプタフルオロブタンスルホン酸トリフルオロメチル、２，２，３，３，４，４，４−ヘプタフルオロブタンスルホン酸２，２，２−トリフルオロエチル、２，２，３，３，４，４，４−ヘプタフルオロブタンスルホン酸パーフルオロエチル、２，２，３，３，４，４，４−ヘプタフルオロブタンスルホン酸３，３，３−トリフルオロプロピル、２，２，３，３，４，４，４−ヘプタフルオロブタンスルホン酸パーフルオロプロピル、２，２，３，３，４，４，４−ヘプタフルオロブタンスルホン酸４，４，４−トリフルオロブチル、２，２，３，３，４，４，４−ヘプタフルオロブタンスルホン酸パーフルオロブチル、
等のＲ１及びＲ２がハロゲン化された鎖状スルホン酸エステル化合物、等が挙げられ、中でも、
メタンスルホン酸トリフルオロメチル、メタンスルホン酸２，２，２−トリフルオロエチル、メタンスルホン酸パーフルオロエチル、メタンスルホン酸３，３，３−トリフルオロプロピル、メタンスルホン酸パーフルオロプロピル、メタンスルホン酸４，４，４−トリフルオロブチル、メタンスルホン酸パーフルオロブチル、
エタンスルホン酸トリフルオロメチル、エタンスルホン酸２，２，２−トリフルオロエチル、エタンスルホン酸パーフルオロエチル、エタンスルホン酸３，３，３−トリフルオロプロピル、エタンスルホン酸パーフルオロプロピル、エタンスルホン酸４，４，４−トリフルオロブチル、エタンスルホン酸パーフルオロブチル、
アリルスルホン酸トリフルオロメチル、アリルスルホン酸２，２，２−トリフルオロエチル、アリルスルホン酸パーフルオロエチル、アリルスルホン酸３，３，３−トリフルオロプロピル、アリルスルホン酸パーフルオロプロピル、アリルスルホン酸４，４，４−トリフルオロブチル、アリルスルホン酸パーフルオロブチル、
プロパルギルスルホン酸トリフルオロメチル、プロパルギルスルホン酸２，２，２−トリフルオロエチル、プロパルギルスルホン酸パーフルオロエチル、プロパルギルスルホン酸３，３，３−トリフルオロプロピル、プロパルギルスルホン酸パーフルオロプロピル、プロパルギルスルホン酸４，４，４−トリフルオロブチル、プロパルギルスルホン酸パーフルオロブチル、
モノフルオロメタンスルホン酸メチル、モノフルオロメタンスルホン酸エチル、モノフルオロメタンスルホン酸プロピル、モノフルオロメタンスルホン酸ブチル、
２，２，２−トリフルオロエタンスルホン酸メチル、２，２，２−トリフルオロエタンスルホン酸エチル、２，２，２−トリフルオロエタンスルホン酸プロピル、２，２，２−トリフルオロエタンスルホン酸ブチル、
３，３，３−トリフルオロプロパンスルホン酸メチル、３，３，３−トリフルオロプロパンスルホン酸エチル、３，３，３−トリフルオロプロパンスルホン酸プロピル、３，３，３−トリフルオロプロパンスルホン酸ブチル、
４，４，４−トリフルオロブタンスルホン酸メチル、４，４，４−トリフルオロブタンスルホン酸エチル、４，４，４−トリフルオロブタンスルホン酸プロピル、４，４，４−トリフルオロブタンスルホン酸ブチル、
モノフルオロメタンスルホン酸ビニル、２，２，２−トリフルオロエタンスルホン酸ビニル、３，３，３−トリフルオロプロパンスルホン酸ビニル、２，２，３，３，３−ペンタフルオロプロパンスルホン酸ビニル、４，４，４−トリフルオロブタンスルホン酸ビニル、４，４，４−トリフルオロブタンスルホン酸ビニル、
モノフルオロメタンスルホン酸アリル、２，２，２−トリフルオロエタンスルホン酸アリル、３，３，３−トリフルオロプロパンスルホン酸アリル、４，４，４−トリフルオロブタンスルホン酸アリル、４，４，４−トリフルオロブタンスルホン酸アリル、
モノフルオロメタンスルホン酸エチニル、２，２，２−トリフルオロエタンスルホン酸エチニル、３，３，３−トリフルオロプロパンスルホン酸エチニル、４，４，４−トリフルオロブタンスルホン酸エチニル、４，４，４−トリフルオロブタンスルホン酸エチニル、
モノフルオロメタンスルホン酸プロパルギル、２，２，２−トリフルオロエタンスルホン酸プロパルギル、３，３，３−トリフルオロプロパンスルホン酸プロパルギル、４，４，４−トリフルオロブタンスルホン酸プロパルギル、４，４，４−トリフルオロブタンスルホン酸プロパルギル、
メタンスルホン酸トリフルオロメチル、メタンスルホン酸２，２，２−トリフルオロエチル、メタンスルホン酸３，３，３−トリフルオロプロピル、メタンスルホン酸４，４，４−トリフルオロブチル、
が好ましく、特に、
メタンスルホン酸トリフルオロメチル、メタンスルホン酸２，２，２−トリフルオロエチル、
エタンスルホン酸トリフルオロメチル、エタンスルホン酸２，２，２−トリフルオロエチル、
アリルスルホン酸トリフルオロメチル、アリルスルホン酸２，２，２−トリフルオロエチル、
モノフルオロメタンスルホン酸メチル、モノフルオロメタンスルホン酸エチル、
２，２，２−トリフルオロエタンスルホン酸メチル、２，２，２−トリフルオロエタンスルホン酸エチル、
モノフルオロメタンスルホン酸ビニル、２，２，２−トリフルオロエタンスルホン酸ビニル、
モノフルオロメタンスルホン酸アリル、２，２，２−トリフルオロエタンスルホン酸アリル、
モノフルオロメタンスルホン酸エチニル、２，２，２−トリフルオロエタンスルホン酸エチニル、
モノフルオロメタンスルホン酸プロパルギル、２，２，２−トリフルオロエタンスルホン酸プロパルギル、
が好ましい。
【００２１】
化学式（Ｉ）で表される鎖状スルホン酸エステル化合物としては、上記化合物の中でも、メタンスルホン酸２，２，２−トリフルオロエチル、エタンスルホン酸２，２，２−トリフルオロエチル、２，２，２−トリフルオロエタンスルホン酸エチル、２，２，２−トリフルオロエタンスルホン酸２，２，２−トリフルオロエチル、が最も好ましい。
化学式（ＩＩ）で表される鎖状スルホン酸エステル化合物の具体例としては、例えば、以下の化合物が挙げられる。
エタンジスルホン酸ジメチル、エタンジスルホン酸ジエチル、プロパンジスルホン酸ジメチル、プロパンジスルホン酸ジエチル、ブタンジスルホン酸ジメチル、ブタンジスルホン酸ジエチル、
等のL１及びＲ３が飽和炭化水素基である鎖状ジスルホン酸エステル化合物、
ブチレンジスルホン酸ジメチル、ブチレンジスルホン酸ジエチル、ブタジエンジスルホン酸ジメチル、ブタジエンジスルホン酸ジエチル、
等のL１が不飽和炭化水素基であり、Ｒ３が飽和炭化水素基である鎖状ジスルホン酸エステル化合物、
ビス（メタンスルホン酸メチル）エーテル、ビス（メタンスルホン酸エチル）エーテル、ビス（エタンスルホン酸メチル）エーテル、ビス（エタンスルホン酸エチル）エーテル、ビス（プロパンスルホン酸エチル）エーテル、
等のL１がエーテル結合を有し、Ｒ３が飽和炭化水素基である鎖状ジスルホン酸エステル化合物、
エタンジスルホン酸ジ（トリフルオロメチル）、エタンジスルホン酸ジ（２，２，２−トリフルオロエチル）、プロパンジスルホン酸ジ（トリフルオロメチル）、プロパンジスルホン酸ジ（２，２，２−トリフルオロエチル）、ブタンジスルホン酸ジ（トリフルオロメチル）、ブタンジスルホン酸ジ（２，２，２−トリフルオロエチル）、エチレンジスルホン酸ジ（トリフルオロメチル）、エチレンジスルホン酸ジ（２，２，２−トリフルオロエチル）、
等のL１が飽和炭化水素基であり、Ｒ３は一部の水素原子がハロゲン原子で置換された飽和炭化水素基である鎖状ジスルホン酸エステル化合物、
ブチレンジスルホン酸ジ（トリフルオロメチル）、ブチレンジスルホン酸ジ（２，２，２−トリフルオロエチル）、ブタジエンジスルホン酸ジ（トリフルオロメチル）、ブタジエンジスルホン酸ジ（２，２，２−トリフルオロエチル）、
等のL１が不飽和炭化水素基であり、Ｒ３は一部の水素原子がハロゲン原子で置換された飽和炭化水素基である鎖状ジスルホン酸エステル化合物、
ビス（メタンスルホン酸トリフルオロメチル）エーテル、ビス（メタンスルホン酸２，２，２−トリフルオロエチル）エーテル、ビス（エタンスルホン酸トリフルオロメチル）エーテル、ビス（エタンスルホン酸２，２，２−トリフルオロエチル）エーテル、ビス（プロパンスルホン酸２，２，２−トリフルオロエチル）エーテル、
等のL１がエーテル結合を有し、Ｒ３は一部の水素原子がハロゲン原子で置換された飽和炭化水素基である鎖状ジスルホン酸エステル化合物、
トリス（メタンスルホン酸メチル）メタン、トリス（メタンスルホン酸エチル）メタン、トリス（エタンスルホン酸メチル）メタン、トリス（エタンスルホン酸エチル）メタン、トリス（プロパンスルホン酸エチル）メタン、
等のｚが３であり、Ｒ３が飽和炭化水素基である鎖状ジスルホン酸エステル化合物、
テトラキス（メタンスルホン酸メチル）メタン、テトラキス（メタンスルホン酸エチル）メタン、テトラキス（エタンスルホン酸メチル）メタン、テトラキス（エタンスルホン酸エチル）メタン、テトラキス（プロパンスルホン酸エチル）メタン、
等のｚが４であり、Ｒ３が飽和炭化水素基である鎖状ジスルホン酸エステル化合物、
トリス（メタンスルホン酸トリフルオロメチル）メタン、トリス（メタンスルホン酸２，２，２−トリフルオロエチル）メタン、トリス（エタンスルホン酸トリフルオロメチル）メタン、トリス（エタンスルホン酸２，２，２−トリフルオロエチル）メタン、トリス（プロパンスルホン酸２，２，２−トリフルオロエチル）メタン、
等のｚが３であり、Ｒ３は一部の水素原子がハロゲン原子で置換された飽和炭化水素基である鎖状ジスルホン酸エステル化合物、
テトラキス（メタンスルホン酸トリフルオロメチル）メタン、テトラキス（メタンスルホン酸２，２，２−トリフルオロエチル）メタン、テトラキス（エタンスルホン酸トリフルオロメチル）メタン、テトラキス（エタンスルホン酸２，２，２−トリフルオロエチル）メタン、テトラキス（プロパンスルホン酸２，２，２−トリフルオロエチル）メタン、
等のｚが４であり、Ｒ３は一部の水素原子がハロゲン原子で置換された飽和炭化水素基である鎖状ジスルホン酸エステル化合物、が挙げられ、中でも、
エタンジスルホン酸ジメチル、エタンジスルホン酸ジエチル、プロパンジスルホン酸ジメチル、プロパンジスルホン酸ジエチル、ブタンジスルホン酸ジメチル、ブタンジスルホン酸ジエチル、
エチレンジスルホン酸ジメチル、エチレンジスルホン酸ジエチル、プロピレンジスルホン酸ジメチル、プロピレンジスルホン酸ジエチル、ブチレンジスルホン酸ジメチル、ブチレンジスルホン酸ジエチル、ブタジエンジスルホン酸ジメチル、ブタジエンジスルホン酸ジエチル、
エタンジスルホン酸ジ（トリフルオロメチル）、エタンジスルホン酸ジ（２，２，２−トリフルオロエチル）、プロパンジスルホン酸ジ（トリフルオロメチル）、プロパンジスルホン酸ジ（２，２，２−トリフルオロエチル）、ブタンジスルホン酸ジ（トリフルオロメチル）、ブタンジスルホン酸ジ（２，２，２−トリフルオロエチル）、エチレンジスルホン酸ジ（トリフルオロメチル）、エチレンジスルホン酸ジ（２，２，２−トリフルオロエチル）、
プロピレンジスルホン酸ジ（トリフルオロメチル）、プロピレンジスルホン酸ジ（２，２，２−トリフルオロエチル）、ブチレンジスルホン酸ジ（トリフルオロメチル）、ブチレンジスルホン酸ジ（２，２，２−トリフルオロエチル）、ブタジエンジスルホン酸ジ（トリフルオロメチル）、ブタジエンジスルホン酸ジ（２，２，２−トリフルオロエチル）、
が好ましく、特に
エタンジスルホン酸ジメチル、エタンジスルホン酸ジエチル、プロパンジスルホン酸ジメチル、プロパンジスルホン酸ジエチル、ブタンジスルホン酸ジメチル、ブタンジスルホン酸ジエチル、
エタンジスルホン酸ジ（トリフルオロメチル）、エタンジスルホン酸ジ（２，２，２−トリフルオロエチル）、プロパンジスルホン酸ジ（トリフルオロメチル）、プロパンジスルホン酸ジ（２，２，２−トリフルオロエチル）、ブタンジスルホン酸ジ（トリフルオロメチル）、ブタンジスルホン酸ジ（２，２，２−トリフルオロエチル）、エチレンジスルホン酸ジ（トリフルオロメチル）、エチレンジスルホン酸ジ（２，２，２−トリフルオロエチル）、
が好ましい。
【００２２】
化学式（ＩＩ）で表される鎖状スルホン酸エステル化合物は、上記化合物の中でも、プロパンジスルホン酸ジメチル、プロパンジスルホン酸ジエチル、プロパンジスルホン酸ジ（２，２，２−トリフルオロエチル）が最も好ましい。
化学式（Ｉ）で表されるスルホン酸エステルは単独で用いても、２種以上を併用してもよい。
【００２３】
非水系電解液中の化学式（Ｉ）で表されるスルホン酸エステルの含有量は、０．００１質量％以上であり、０．０１質量％以上が好ましい。これより低濃度では本発明の効果がほとんど発現しない場合がある。逆に濃度が高すぎると抵抗が高くなり電池の初期容量が低下する傾向があるので、１０質量％以下であり、好ましくは５質量％以下、より好ましくは２質量％以下である。
【００２４】
化学式(II)で表される鎖状スルホン酸エステル化合物は単独で用いても、２種以上を併用してもよい。
非水系電解液中の化学式(II)で表される鎖状スルホン酸エステル化合物の含有量は、０．００１質量％以上であり、０．０１質量％以上が好ましい。これより低濃度では本発明の効果がほとんど発現しない場合がある。逆に濃度が高すぎると抵抗が高くなり電池の初期容量が低下する傾向があるので、１０質量％以下であり、好ましくは５質量％以下、より好ましくは２質量％以下である。
【００２５】
［炭素−炭素不飽和結合を有する環状カーボネート化合物、フッ素原子を有する環状カーボネート化合物、モノフルオロリン酸塩及びジフルオロリン酸塩］
本発明の非水系電解液は、炭素−炭素不飽和結合を有する環状カーボネート化合物、フッ素原子を有する環状カーボネート化合物、モノフルオロリン酸塩及びジフルオロリン酸塩からなる群から選ばれる少なくとも１種の化合物を含有することができる。
【００２６】
炭素−炭素不飽和結合を有する環状カーボネート化合物、フッ素原子を有する環状カーボネート化合物、モノフルオロリン酸塩及びジフルオロリン酸塩からなる群から選ばれる少なくとも１種の化合物は、負極の表面に安定な保護被膜を形成し、負極と電解液成分との副反応を抑制し、サイクル特性や高温保存後の特性を向上することができる。
一般に炭素−炭素不飽和結合を有する環状カーボネート化合物、フッ素原子を有する環状カーボネート化合物を含有させた場合、高温保存時にガス発生量が増大する傾向があるが、本発明の鎖状スルホン酸エステル化合物と併用することにより、高温保存時にガス発生量を抑制できるので好ましい。
【００２７】
（炭素−炭素不飽和結合を有する環状カーボネート化合物）
炭素−炭素不飽和結合を有する環状カーボネート化合物としては、例えば、ビニレンカーボネート、メチルビニレンカーボネート、エチルビニレンカーボネート、１，２−ジメチルビニレンカーボネート、１，２−ジエチルビニレンカーボネート、フルオロビニレンカーボネート、トリフルオロメチルビニレンカーボネート等のビニレンカーボネート化合物；ビニルエチレンカーボネート、１−メチル−２−ビニルエチレンカーボネート、１−エチル−２−ビニルエチレンカーボネート、１−ｎ−プロピル−２−ビニルエチレンカーボネート、１−メチル−２−ビニルエチレンカーボネート、１，１−ジビニルエチレンカーボネート、１，２−ジビニルエチレンカーボネート等のビニルエチレンカーボネート化合物；１，１−ジメチル−２−メチレンエチレンカーボネート、１，１−ジエチル−２−メチレンエチレンカーボネート等のメチレンエチレンカーボネート化合物；エチニルエチレンカーボネート、１，２−ジエチニルエチレンカーボネート等のエチニルエチレンカーボネート化合物等が挙げられる。これらのうち、ビニレンカーボネート、ビニルエチレンカーボネート、１，２−ジビニルエチレンカーボネートがサイクル特性や高温保存後の容量維持特性向上の点から好ましく、中でもビニレンカーボネート又はビニルエチレンカーボネートがより好ましく、特にビニレンカーボネートが好ましい。これらは単独で用いても、２種以上を併用してもよい。
【００２８】
２種以上を併用する場合は、ビニレンカーボネートとビニルエチレンカーボネートとを併用するのが好ましい。
また、フッ素原子を有する環状カーボネート化合物やモノフルオロリン酸塩及びジフルオロリン酸塩と併用しても良く、サイクル特性向上や高温保存特性向上の点から、併用するのが好ましい。
【００２９】
（フッ素原子を有する環状カーボネート化合物）
フッ素原子を有する環状カーボネート化合物としては、例えば、フルオロエチレンカーボネート、１，２−ジフルオロエチレンカーボネート、１，１−ジフルオロエチレンカーボネート、１，１，２−トリフルオロエチレンカーボネート、テトラフルオロエチレンカーボネート、１−フルオロ−２−メチルエチレンカーボネート、１−フルオロ−１−メチルエチレンカーボネート、１，２−ジフルオロ−１−メチルエチレンカーボネート、１，１，２−トリフルオロ−２−メチルエチレンカーボネート、トリフルオロメチルエチレンカーボネート等が挙げられる。これらのうち、フルオロエチレンカーボネート、１，２−ジフルオロエチレンカーボネート、１−フルオロ−２−メチルエチレンカーボネートがサイクル特性向上や高温保存特性向上の点から好ましい。これらは単独で用いても、２種以上を併用してもよい。
また、炭素−炭素不飽和結合を有する環状カーボネート化合物やモノフルオロリン酸塩及びジフルオロリン酸塩と併用しても良く、サイクル特性向上や高温保存特性向上の点から、併用するのが好ましい。
【００３０】
（モノフルオロリン酸塩及びジフルオロリン酸塩）
モノフルオロリン酸塩及びジフルオロリン酸塩のカウンターカチオンとしては特に限定はないが、リチウム、ナトリウム、カリウム、マグネシウム、カルシウム、及び、ＮＲ1Ｒ2Ｒ3Ｒ4（式中、Ｒ1〜Ｒ4は、各々独立に、水素原子又は炭素数１〜１２の有機基を表わす。）で表されるアンモニウム等が例示として挙げられる。
【００３１】
上記アンモニウムのＲ1〜Ｒ4で表わされる炭素数１〜１２の有機基としては特に限定はないが、例えば、ハロゲン原子で置換されていてもよいアルキル基、ハロゲン原子又はアルキル基で置換されていてもよいシクロアルキル基、ハロゲン原子又はアルキル基で置換されていてもよいアリール基、置換基を有していてもよい窒素原子含有複素環基等が挙げられる。中でもＲ1〜Ｒ4として、それぞれ独立に、水素原子、アルキル基、シクロアルキル基、又は窒素原子含有複素環基等が好ましい。
【００３２】
モノフルオロリン酸塩及びジフルオロリン酸塩の具体例としては、モノフルオロリン酸リチウム、モノフルオロリン酸ナトリウム、モノフルオロリン酸カリウム、ジフルオロリン酸リチウム、ジフルオロリン酸ナトリウム、ジフルオロリン酸カリウム等が挙げられ、モノフルオロリン酸リチウム、ジフルオロリン酸リチウムが好ましく、ジフルオロリン酸リチウムがより好ましい。
【００３３】
これらは単独で用いても、２種以上を併用してもよい。
また、炭素−炭素不飽和結合を有する環状カーボネート化合物やフッ素原子を有する環状カーボネート化合物と併用して用いても良く、サイクル特性向上や高温保存後の特性向上の点から併用するのが好ましい。
非水系電解液中における炭素−炭素不飽和結合を有する環状カーボネート化合物、フッ素原子を有する環状カーボネート化合物、モノフルオロリン酸塩及びジフルオロリン酸塩からなる群から選ばれる少なくとも１種の化合物の合計の割合は、０．００１質量％以上、好ましくは０．０１質量％以上、より好ましくは０．０５質量％以上、更に好ましくは０．１質量％以上である。割合が小さすぎると、電池のサイクル特性や高温保存特性を向上させるという効果を十分に発揮できない場合がある。逆に割合が大きすぎると、高温保存時にガス発生量が増大したり、低温での放電特性が低下する場合があるので、４０質量％以下である。
【００３４】
（電解質）
本発明の非水系電解液に用いる電解質に制限は無く、目的とする非水系電解液二次電池に電解質として用いられるものであれば公知のものを任意に用いることができる。
本発明の非水系電解液をリチウム二次電池に用いる場合には、通常は、電解質としてリチウム塩を用いる。
電解質の具体例としては、ＬｉＣｌＯ4、ＬｉＡｓＦ6、ＬｉＰＦ6、ＬｉＢＦ4等の無機リチウム塩；ＬｉＦＳＯ3、ＬｉＣＦ3ＳＯ3、ＬｉＮ（ＦＳＯ2）2、ＬｉＮ（ＣＦ3ＳＯ2）2、ＬｉＮ（Ｃ2Ｆ5ＳＯ2）2、リチウム環状１，２−テトラフルオロエタンジスルホニルイミド、リチウム環状１，３−ヘキサフルオロプロパンジスルホニルイミド、ＬｉＮ（ＣＦ3ＳＯ2）（Ｃ4Ｆ9ＳＯ2）、ＬｉＣ（ＣＦ3ＳＯ2）3、ＬｉＰＦ4（ＣＦ3）2、ＬｉＰＦ4（Ｃ2Ｆ5）2、ＬｉＰＦ4（ＣＦ3ＳＯ2）2、ＬｉＰＦ4（Ｃ2Ｆ5ＳＯ2）2、ＬｉＢＦ2（ＣＦ3）2、ＬｉＢＦ2（Ｃ2Ｆ5）2、ＬｉＢＦ2（ＣＦ3ＳＯ2）2、ＬｉＢＦ2（Ｃ2Ｆ5ＳＯ2）2等の含フッ素有機リチウム塩；リチウムビス（オキサラト）ボレート、リチウムトリス（オキサラト）ホスフェート、リチウムジフルオロオキサラトボレート、リチウムジフルオロビス（オキサラト）ホスフェート等の含ジカルボン酸錯体リチウム塩； 等が挙げられる。
【００３５】
これらのうち、ＬｉＰＦ6、ＬｉＢＦ4、ＬｉＣＦ3ＳＯ3、ＬｉＮ（ＣＦ3ＳＯ2）2、ＬｉＮ（Ｃ2Ｆ5ＳＯ2）2、リチウム環状１，２−テトラフルオロエタンジスルホニルイミド、リチウム環状１，３−ヘキサフルオロプロパンジスルホニルイミドが好ましく、特にＬｉＰＦ6、ＬｉＢＦ4が好ましい。
また、これらのリチウム塩は、１種を単独で用いてもよく、２種以上を任意の組み合わせ及び比率で併用してもよい。中でも、特定の無機リチウム塩の２種の併用や、無機リチウム塩と含フッ素有機リチウム塩との併用により、高温保存時のガス発生が抑制され、若しくは高温保存後の劣化が抑制されるので好ましい。
【００３６】
特に、ＬｉＰＦ6とＬｉＢＦ4との併用や、ＬｉＰＦ6、ＬｉＢＦ4等の無機リチウム塩と、ＬｉＣＦ3ＳＯ3、ＬｉＮ（ＣＦ3ＳＯ2）2、ＬｉＮ（Ｃ2Ｆ5ＳＯ2）2、リチウム環状１，２−テトラフルオロエタンジスルホニルイミド、及びリチウム環状１，３−ヘキサフルオロプロパンジスルホニルイミド等の含フッ素有機リチウム塩とを併用することが好ましい。
【００３７】
ＬｉＰＦ6とＬｉＢＦ4を併用する場合には、ＬｉＰＦ6とＬｉＢＦ4の合計に占めるＬｉＢＦ4の含有割合は、好ましくは０．０１質量％以上、より好ましくは０．０５質量％以上、特に好ましくは０．１質量％以上であり、好ましくは２０質量％以下、より好ましくは１０質量％以下、特に好ましくは５質量％以下、最も好ましくは３質量％以下である。この範囲未満の場合には所望する効果が得られないことがあり、この範囲を超える場合は高負荷放電特性等の電池の特性が低下することがある。
【００３８】
一方、ＬｉＰＦ6、ＬｉＢＦ4等の無機リチウム塩と、ＬｉＣＦ3ＳＯ3、ＬｉＮ（ＣＦ3ＳＯ2）2、ＬｉＮ（Ｃ2Ｆ5ＳＯ2）2、リチウム環状１，２−テトラフルオロエタンジスルホニルイミド、及びリチウム環状１，３−ヘキサフルオロプロパンジスルホニルイミド等の含フッ素有機リチウム塩とを併用する場合、両者の合計に占める無機リチウム塩の含有割合は、７０質量％以上、９９質量％以下であることが望ましい。
【００３９】
非水系電解液中のこれらの電解質の濃度は、本願発明の効果を発現するためには、特に制限はないが、通常０．５モル／リットル以上、好ましくは０．８モル／リットル以上、より好ましくは１．０モル／リットル以上であるが、１．１モル／リットル以上が更に好ましく、１．２モル／リットル以上が特に好ましい。また、通常３モル／リットル以下、好ましくは２モル／リットル以下、より好ましくは１．８モル／リットル以下、更に好ましくは１．６モル／リットル以下である。濃度が低すぎると、電解液の電気伝導度が不十分の場合があり、一方、濃度が高すぎると、粘度上昇のため電気伝導度が低下する場合があり、電池性能が低下する場合がある。
【００４０】
（非水溶媒）
非水溶媒も、従来から非水系電解液の溶媒として公知のものの中から適宜選択して用いることができる。例えば、環状カーボネート類、鎖状カーボネート類、環状エーテル類、鎖状エーテル類、環状カルボン酸エステル類、鎖状カルボン酸エステル類、含硫黄有機溶媒、含燐有機溶媒等が挙げられる。
【００４１】
環状カーボネート類としては、エチレンカーボネート、プロピレンカーボネート、ブチレンカーボネート等の炭素数２〜４のアルキレン基を有するアルキレンカーボネート類が挙げられ、これらの中では、エチレンカーボネート、プロピレンカーボネートが電池特性向上の点から好ましく、特に、エチレンカーボネートが好ましい。また、これらの化合物の水素の一部をフッ素で置換していてもよい。
【００４２】
鎖状カーボネート類としては、ジアルキルカーボネートが好ましく、構成するアルキル基の炭素数は、それぞれ、１〜５が好ましく、より好ましくは１〜４である。また、アルキル基の水素の一部をフッ素で置換していてもよい。
具体的には例えば、ジメチルカーボネート、ジエチルカーボネート、ジ−ｎ−プロピルカーボネート等の対称鎖状アルキルカーボネート類；エチルメチルカーボネート、メチル−ｎ−プロピルカーボネート、エチル−ｎ−プロピルカーボネート等の非対称鎖状アルキルカーボネート類等のジアルキルカーボネートが挙げられる。中でも、ジメチルカーボネート、ジエチルカーボネート、エチルメチルカーボネートが電池特性向上の点から好ましい。
【００４３】
環状エーテル類としては、テトラヒドロフラン、２−メチルテトラヒドロフラン等及びこれらの化合物の水素の一部をフッ素で置換した化合物等が挙げられる。
鎖状エーテル類としては、ジメトキシエタン、ジエトキシエタン等及び、これらの化合物の水素の一部をフッ素で置換した化合物として、ビス(トリフルオロエトキシ)エタン、エトキシトリフルオロエトキシエタン、メトキシトリフルオロエトキシエタン、１，１，１，２，２，３，４，５，５，５−デカフルオロ―３―メトキシ―４―トリフルオロメチル−ペンタン、１，１，１，２，２，３，４，５，５，５−デカフルオロ―３―エトキシ―４―トリフルオロメチル−ペンタン、１，１，１，２，２，３，４，５，５，５−デカフルオロ―３―プロポキシ―４―トリフルオロメチル−ペンタン、１，１，２，２−テトラフルオロエチル−２，２，３，３−テトラフルオロプロピルエーテル、２，２−ジフルオロエチル−２，２，３，３−テトラフルオロプロピルエーテル等が挙げられる。
【００４４】
環状カルボン酸エステル類としては、γ−ブチロラクトン、γ−バレロラクトン等及びこれらの化合物の水素の一部をフッ素で置換した化合物が挙げられる。
鎖状カルボン酸エステル類としては、酢酸メチル、酢酸エチル、酢酸プロピル、酢酸イソプロピル、酢酸ブチル、酢酸sec−ブチル、酢酸イソブチル、酢酸ｔ−ブチル、プロピオン酸メチル、プロピオン酸エチル、プロピオン酸プロピル、プロピオン酸イソプロピル、酪酸メチル、酪酸エチル、酪酸プロピル、吉草酸メチル、吉草酸エチル等及びトリフルオロ酢酸プロピル、トリフルオロ酢酸ブチル等のこれらの化合物の水素の一部をフッ素で置換した化合物等が挙げられ、酢酸メチル、酢酸エチル、酢酸プロピル、酢酸ブチル、プロピオン酸メチル、プロピオン酸エチル、プロピオン酸プロピル、酪酸メチル、酪酸エチル、吉草酸メチルがより好ましい。
【００４５】
含硫黄有機溶媒としては、スルホラン、２−メチルスルホラン、３−メチルスルホラン、ジエチルスルホン等及びこれらの化合物の水素の一部をフッ素で置換した化合物が挙げられる。
含燐有機溶媒としては、リン酸トリメチル、リン酸トリエチル、リン酸ジメチルエチル、リン酸メチルジエチル、リン酸エチレンメチル、リン酸エチレンエチル等及びこれらの化合物の水素の一部をフッ素で置換した化合物が挙げられる。
【００４６】
これらは単独で用いても、２種類以上を併用してもよいが、２種以上の化合物を併用するのが好ましい。例えば、アルキレンカーボネート類や環状カルボン酸エステル類等の高誘電率溶媒と、ジアルキルカーボネート類や鎖状カルボン酸エステル類等の低粘度溶媒とを併用するのが好ましい。
非水溶媒の好ましい組合せの一つは、エチレンカーボネートとジアルキルカーボネートを主体とする組合せである。なかでも、非水溶媒に占めるエチレンカーボネートとジアルキルカーボネートとの合計が、７０容量％以上、好ましくは８０容量％以上、より好ましくは９０容量％以上であり、かつエチレンカーボネートとジアルキルカーボネートとの合計に対するエチレンカーボネートの割合が５容量％以上、好ましくは１０容量％以上、より好ましくは１５容量％以上であり、通常５０容量％以下、好ましくは３５容量％以下、より好ましくは３０容量％以下、更に好ましくは２５容量％以下のものである。これらの非水溶媒の組み合わせを用いると、これを用いて作製された電池のサイクル特性と高温保存特性（特に、高温保存後の残存容量及び高負荷放電容量）のバランスが良くなるので好ましい。
【００４７】
エチレンカーボネートとジアルキルカーボネートの好ましい組み合わせの具体例としては、エチレンカーボネートとジメチルカーボネート、エチレンカーボネートとジエチルカーボネート、エチレンカーボネートとエチルメチルカーボネート、エチレンカーボネートとジメチルカーボネートとジエチルカーボネート、エチレンカーボネートとジメチルカーボネートとエチルメチルカーボネート、エチレンカーボネートとジエチルカーボネートとエチルメチルカーボネート、エチレンカーボネートとジメチルカーボネートとジエチルカーボネートとエチルメチルカーボネート等が挙げられる。
【００４８】
これらのエチレンカーボネートとジアルキルカーボネート類との組み合わせに、更にプロピレンカーボネートを加えた組み合わせも、好ましい組み合わせとして挙げられる。
プロピレンカーボネートを含有する場合には、エチレンカーボネートとプロピレンカーボネートの容量比（エチレンカーボネート／プロピレンカーボネート）は、１．０以上が好ましく、より好ましくは１．２以上、特に好ましくは１．５以上である。更に、非水溶媒全体に占めるプロピレンカーボネートの割合は、下限は、通常０．１容量％以上、好ましくは１容量％以上、より好ましくは２容量％以上、また上限は、通常２０容量％以下、好ましくは８容量％以下、より好ましくは５容量％以下である。この濃度範囲でプロピレンカーボネートを含有すると、エチレンカーボネートとジアルキルカーボネートとの組み合わせの特性を維持したまま、更に低温特性が優れるので好ましい。
【００４９】
エチレンカーボネートとジアルキルカーボネートとの組み合わせの中で、ジアルキルカーボネートとして非対称鎖状アルキルカーボネート類を含有するものが更に好ましく、特に、エチレンカーボネートとジメチルカーボネートとエチルメチルカーボネート、エチレンカーボネートとジエチルカーボネートとエチルメチルカーボネート、エチレンカーボネートとジメチルカーボネートとジエチルカーボネートとエチルメチルカーボネートといったエチレンカーボネートと対称鎖状アルキルカーボネート類と非対称鎖状アルキルカーボネート類を含有するものが、サイクル特性と大電流放電特性のバランスが良いので好ましい。中でも、非対称鎖状アルキルカーボネート類がエチルメチルカーボネートであるのが好ましく、又、アルキルカーボネートのアルキル基は炭素数１〜２が好ましい。
【００５０】
また、非水溶媒中にジエチルカーボネートを含有する場合は、全非水溶媒中に占めるジエチルカーボネートの割合が、下限は、通常１０容量％以上、好ましくは２０容量％以上、より好ましくは２５容量％以上、更に好ましくは３０容量％以上であり、また、上限は、通常９０容量％以下、好ましくは８０容量％以下、より好ましくは７５容量％以下、更に好ましくは、７０容量％以下となる範囲で含有させると、高温保存時におけるガス発生が抑制されるので好ましい。
【００５１】
また、非水溶媒中にジメチルカーボネートを含有する場合は、全非水溶媒中に占めるジメチルカーボネートの割合が、下限は、通常１０容量％以上、好ましくは２０容量％以上、より好ましくは２５容量％以上、更に好ましくは３０容量％以上であり、また上限は、通常９０容量％以下、好ましくは８０容量％以下、より好ましくは７５容量％以下、更に好ましくは、７０容量％以下となる範囲で含有させると、電池の負荷特性が向上するので好ましい。
【００５２】
中でも、ジメチルカーボネートとエチルメチルカーボネートを含有し、ジメチルカーボネートの含有割合をエチルメチルカーボネートの含有割合よりも多くすることにより、電解液の電気伝導度を確保しながら、高温保存後の電池特性が向上するので好ましい。
全非水溶媒中に占めるジメチルカーボネートのエチルメチルカーボネートに対する容量比（ジメチルカーボネート／エチルメチルカーボネート）の下限値は、電解液の電気伝導度の向上と保存後の電池特性を向上させるため、１．１以上が好ましく、１．５以上がより好ましく、２．５以上が更に好ましい。容量比（ジメチルカーボネート／エチルメチルカーボネート）の上限値は、低温での電池特性を向上させるため、４０以下が好ましく、２０以下がより好ましく、１０以下が更に好ましく、８以下が特に好ましい。
【００５３】
また、上記アルキレンカーボネート類とジアルキルカーボネート類を主体とする組合せにおいては、他の溶媒を混合してもよい。
好ましい非水溶媒の他の例は、エチレンカーボネート、プロピレンカーボネート、ブチレンカーボネートよりなる群から選ばれた１種の有機溶媒、又は該群から選ばれた２以上の有機溶媒からなる混合溶媒を全体の４０容量％以上を占めるものである。この混合溶媒を用いた非水系電解液は、高温で使用しても溶媒の蒸発や液漏れが少なくなる。中でも、非水溶媒に占めるエチレンカーボネートとプロピレンカーボネートとの合計が、５０容量％以上、好ましくは６０容量％以上、更に好ましくは７０容量％以上であり、かつエチレンカーボネートとプロピレンカーボネートの容量比（エチレンカーボネート／プロピレンカーボネート）が１．０以下、好ましくは０．９以下であるものを用いると、一般にサイクル特性と高温保存特性等のバランスがよくなる。
なお、本明細書において、非水溶媒の容量は２５℃での測定値であるが、エチレンカーボネートのように２５℃で固体のものは融点での測定値を用いる。
【００５４】
（その他の化合物）
本発明に係る非水系電解液は、本発明の効果を損ねない範囲で、従来公知の過充電防止剤等の種々の他の化合物を助剤として含有していてもよい。  
過充電防止剤としては、ビフェニル、２−メチルビフェニル、２−エチルビフェニル等のアルキルビフェニル、ターフェニル、ターフェニルの部分水素化体、シクロペンチルベンゼン、シクロヘキシルベンゼン、シス−１−プロピル−４−フェニルシクロヘキサン、トランス−１−プロピル−４−フェニルシクロヘキサン、シス−１−ブチル−４−フェニルシクロヘキサン、トランス−１−ブチル−４−フェニルシクロヘキサン、ｔ−ブチルベンゼン、ｔ−アミルベンゼン、ジフェニルエーテル、ジベンゾフラン、メチルフェニルカーボネート、エチルフェニルカーボネート、ジフェニルカーボネート、トリフェニルホスフェート、トリス(２−ｔ−ブチルフェニル)ホスフェート、トリス(３−ｔ−ブチルフェニル)ホスフェート、トリス(４−ｔ−ブチルフェニル)ホスフェート、トリス(２−ｔ−アミルフェニル)ホスフェート、トリス(３−ｔ−アミルフェニル)ホスフェート、トリス(４−ｔ−アミルフェニル)ホスフェート、トリス(２−シクロヘキシルフェニル)ホスフェート、トリス(３−シクロヘキシルフェニル)ホスフェート、トリス(４−シクロヘキシルフェニル)ホスフェート等の芳香族化合物；２−フルオロビフェニル、３−フルオロビフェニル、４−フルオロビフェニル、４，４’−ジフルオロビフェニル、ｏ−シクロヘキシルフルオロベンゼン、p−シクロヘキシルフルオロベンゼン等の上記芳香族化合物の部分フッ素化物；２，４−ジフルオロアニソール、２，５−ジフルオロアニソール、２，６−ジフルオロアニソール、３，５−ジフルオロアニソール等の含フッ素アニソール化合物等が挙げられる。
【００５５】
これらの中でもビフェニル、２−メチルビフェニル等のアルキルビフェニル、ターフェニル、ターフェニルの部分水素化体、シクロペンチルベンゼン、シクロヘキシルベンゼン、シス−１−プロピル−４−フェニルシクロヘキサン、トランス−１−プロピル−４−フェニルシクロヘキサン、シス−１−ブチル−４−フェニルシクロヘキサン、トランス−１−ブチル−４−フェニルシクロヘキサン、ｔ−ブチルベンゼン、ｔ−アミルベンゼン、ジフェニルエーテル、ジベンゾフラン、メチルフェニルカーボネート、ジフェニルカーボネート、トリフェニルホスフェート、トリス(４−ｔ−ブチルフェニル)ホスフェート、トリス(４−シクロヘキシルフェニル)ホスフェート等の芳香族化合物；２−フルオロビフェニル、３−フルオロビフェニル、４−フルオロビフェニル、４，４’−ジフルオロビフェニル、ｏ−シクロヘキシルフルオロベンゼン、p−シクロヘキシルフルオロベンゼン等の上記芳香族化合物の部分フッ素化物が好ましく、ターフェニルの部分水素化体、シクロペンチルベンゼン、シクロヘキシルベンゼン、シス−１−プロピル−４−フェニルシクロヘキサン、トランス−１−プロピル−４−フェニルシクロヘキサン、シス−１−ブチル−４−フェニルシクロヘキサン、トランス−１−ブチル−４−フェニルシクロヘキサン、ｔ−ブチルベンゼン、ｔ−アミルベンゼン、メチルフェニルカーボネート、ジフェニルカーボネート、トリフェニルホスフェート、トリス(４−ｔ−ブチルフェニル)ホスフェート、トリス(４−シクロヘキシルフェニル)ホスフェート、ｏ−シクロヘキシルフルオロベンゼン、p−シクロヘキシルフルオロベンゼンがより好ましく、ターフェニルの部分水素化体及びシクロヘキシルベンゼンが特に好ましい。
これらは２種以上併用して用いてもよい。２種以上併用する場合は、特に、ターフェニルの部分水素化体やシクロヘキシルベンゼンとｔ−ブチルベンゼンやｔ−アミルベンゼンとの組み合わせや、ビフェニル、アルキルビフェニル、ターフェニル、ターフェニルの部分水素化体、シクロヘキシルベンゼン、ｔ−ブチルベンゼン、ｔ−アミルベンゼン等の酸素を含有しない芳香族化合物から選ばれるものと、ジフェニルエーテル、ジベンゾフラン等の含酸素芳香族化合物から選ばれるものとを併用するのが過充電防止特性と高温保存特性のバランスの点から好ましい。
【００５６】
非水系電解液中におけるこれらの過充電防止剤の含有割合は、通常０．１質量％以上、好ましくは０．２質量％以上、より好ましくは０．３質量％以上、更に好ましくは０．５質量％以上であり、通常５質量％以下、好ましくは３質量％以下、より好ましくは２質量％以下である。濃度が低すぎると所望する過充電防止剤の効果がほとんど発現しない場合がある。逆に濃度が高すぎると高温保存特性等の電池の特性が低下する傾向がある。
【００５７】
他の助剤としては、エリスリタンカーボネート、スピロ−ビス−ジメチレンカーボネート、メトキシエチル−メチルカーボネート、メトキシエチル−エチルカーボネート、エトキシエチル−メチルカーボネート、エトキシエチル−エチルカーボネート等のカーボネート化合物；無水コハク酸、無水グルタル酸、無水マレイン酸、無水イタコン酸、無水シトラコン酸、無水グルタコン酸、無水ジグリコール酸、シクロヘキサンジカルボン酸無水物、シクロペンタンテトラカルボン酸二無水物及びフェニルコハク酸無水物等のカルボン酸無水物；コハク酸ジメチル、コハク酸ジエチル、コハク酸ジアリル、マレイン酸ジメチル、マレイン酸ジエチル、マレイン酸ジアリル、マレイン酸ジプロピル、マレイン酸ジブチル、マレイン酸ビス(トリフルオロメチル)、マレイン酸ビス(ペンタフルオロエチル)、マレイン酸ビス(２，２，２−トリフルオロエチル)等のジカルボン酸ジエステル化合物；２，４，８，１０−テトラオキサスピロ［５．５］ウンデカン、３，９−ジビニル−２，４，８，１０−テトラオキサスピロ［５．５］ウンデカン等のスピロ化合物；エチレンサルファイト、プロピレンサルファイト、１，３−プロパンスルトン、１，４−ブタンスルトン、１，３−プロペンスルトン、１，４−ブテンスルトン、メチルメタンスルホネート、エチルメタンスルホネート、メチル−メトキシメタンスルホネート、メチル−２−メトキシエタンスルホネート、ブスルファン、ジエチレングリコールジメタンスルホネート、１，２−エタンジオールビス（２，２，２−トリフルオロエタンスルホネート）、１，４−ブタンジオールビス（２，２，２−トリフルオロエタンスルホネート）、スルホラン、３−スルホレン、２−スルホレン、ジメチルスルホン、ジエチルスルホン、ジビニルスルホン、ジフェニルスルホン、Ｎ，Ｎ−ジメチルメタンスルホンアミド、Ｎ，Ｎ−ジエチルメタンスルホンアミド等の含硫黄化合物；１−メチル−２−ピロリジノン、１−メチル−２−ピペリドン、３−メチル−２−オキサゾリジノン、１，３−ジメチル−２−イミダゾリジノン及びＮ−メチルスクシイミド等の含窒素化合物；ヘプタン、オクタン、ノナン、デカン、シクロヘプタン、メチルシクロヘキサン、エチルシクロヘキサン、プロピルシクロヘキサン、ｎ−ブチルシクロヘキサン、ｔ−ブチルシクロヘキサン、ジシクロヘキシル等の炭化水素化合物；フルオロベンゼン、ジフルオロベンゼン、ヘキサフルオロベンゼン等のフッ化ベンゼン；２−フルオロトルエン、２−フルオロトルエン、４−フルオロトルエン、ベンゾトリフルオライド等のフッ化トルエン；アセトニトリル、プロピオニトリル、ブチロニトリル、マロノニトリル、スクシノニトリル、グルタロニトリル、アジポニトリル、ピメロニトリル等のニトリル化合物；メチルジメチルホスフィネート、エチルジメチルホスフィネート、エチルジエチルホスフィネート、トリメチルホスホノフォルメート、トリエチルホスホノフォルメート、トリメチルホスホノアセテート、トリエチルホスホノアセテート、トリメチル−３−ホスホノプロピオネート、トリエチル−３−ホスホノプロピオネート等の含リン化合物等が挙げられる。これらの中で、高温保存後の電池特性向上の点からエチレンサルファイト、１，３−プロパンスルトン、１，４−ブタンスルトン、１，３−プロペンスルトン、１，４−ブテンスルトン、ブスルファン、１，４−ブタンジオールビス（２，２，２−トリフルオロエタンスルホネート）等の含硫黄化合物；アセトニトリル、プロピオニトリル、ブチロニトリル、マロノニトリル、スクシノニトリル、グルタロニトリル、アジポニトリル、ピメロニトリル等のニトリル化合物が好ましい。
【００５８】
これらは２種以上併用して用いてもよい。
非水系電解液中におけるこれらの助剤の含有割合は、本願発明の効果を発現するためには、特に制限はないが、通常０．０１質量％以上、好ましくは０．１質量％以上、特に好ましくは０．２質量％以上であり、通常８質量％以下、好ましくは５質量％以下、より好ましくは３質量％以下、特に好ましくは１質量％以下である。これらの助剤を添加することにより、高温保存後の容量維持特性やサイクル特性を向上させることができる。この下限より低濃度では助剤の効果がほとんど発現しない場合がある。また、逆に濃度が高すぎると高負荷放電特性等の電池の特性が低下する場合がある。
【００５９】
また、上記助剤のうちフッ化ベンゼン、フッ化トルエンは溶媒としても使用することが可能であり、そのときのフッ化ベンゼンの濃度は、非水系電解液全体に対し８質量％以上、５０質量％以下の範囲とすることが好ましい。
【００６０】
（電解液の調製）
本発明の請求項１に係る非水系電解液は、非水溶媒に、電解質、化学式（Ｉ）で表される鎖状スルホン酸エステル化合物と、必要に応じて他の化合物を溶解することにより調製でき、本発明の請求項３に係る非水系電解液は、化学式（ＩＩ）で表される鎖状スルホン酸エステル化合物と、必要に応じて他の化合物を溶解することにより調製することができる。非水系電解液の調製に際しては、各原料は、電解液とした場合の水分を低減させるため予め脱水しておくのが好ましい。通常５０ｐｐｍ以下、好ましくは３０ｐｐｍ以下、特に好ましくは１０ｐｐｍ以下までそれぞれ脱水するのがよい。また、電解液調製後に、脱水、脱酸処理等を実施してもよい。
【００６１】
本発明の非水系電解液は、非水系電解液電池の中でも二次電池用、即ち非水系電解液二次電池、例えばリチウム二次電池用の非水系電解液として用いるのに好適である。以下、本発明の非水系電解液を用いた非水系電解液二次電池について説明する。
【００６２】
＜非水系電解液二次電池＞
本発明の非水系電解液二次電池は、リチウムイオンを吸蔵・放出可能な負極及び正極、並びに非水系電解液を含む非水系電解液電池であって、該非水系電解液が上記本発明の非水系電解液であることを特徴とするものである。
（電池構成）
本発明に係る非水系電解液二次電池は、上記本発明の非水系電解液を用いて作製される以外は従来公知の非水系電解液二次電池と同様、リチウムイオンを吸蔵・放出可能な負極及び正極、並びに非水系電解液を含む非水系電解液電池であり、通常、正極と負極とを上記本発明の非水系電解液が含浸されている多孔膜を介してケースに収納することで得られる。従って、本発明の非水系電解液二次電池の形状は特に制限されるものではなく、円筒型、角型、ラミネート型、コイン型、大型等のいずれであってもよい。
【００６３】
（負極）
負極活物質としては、リチウムイオンを吸蔵・放出可能なものを用いる。化学式（Ｉ）で表わされるスルホン酸エステル化合物を非水系電解液に用いる場合は、炭素質材料を用いる。また、化学式（II）で表わされるスルホン酸エステル化合物を用いる場合は、リチウムイオンを吸蔵・放出可能なものであれば特に制限はない。その具体例としては、炭素質材料、合金系材料、リチウム含有金属複合酸化物材料等が挙げられる。
これらの負極活物質は、単独で用いても、２種以上を混合して用いてもよい。中でも好ましいものは炭素質材料、合金系材料である。
炭素質材料は黒鉛・非晶質炭素が用いられる。
黒鉛は、学振法によるＸ線回折で求めた格子面（００２面）のｄ値（層間距離）が０．３３５〜０．３３８ｎｍ、特に０．３３５〜０．３３７ｎｍであるものが好ましい。また、学振法によるＸ線回折で求めた結晶子サイズ（Ｌｃ）は、通常１０ｎｍ以上、好ましくは５０ｎｍ以上、特に好ましくは１００ｎｍ以上である。灰分は、通常１質量％以下、好ましくは０．５質量％以下、特に好ましくは０．１質量％以下である。
【００６４】
黒鉛の表面を非晶質の炭素で被覆したものとして好ましいのは、Ｘ線回折における格子面（００２面）のｄ値が０．３３５〜０．３３８ｎｍである黒鉛を核材とし、その表面に該核材よりもＸ線回折における格子面（００２面）のｄ値が大きい炭素質材料が付着しており、かつ核材と核材よりもＸ線回折における格子面（００２面）のｄ値が大きい炭素質材料との割合が質量比で９９／１〜８０／２０であるものである。これを用いると、高い容量で、かつ電解液と反応しにくい負極を製造することができる。
【００６５】
炭素質材料の粒径は、レーザー回折・散乱法によるメジアン径で、通常１μｍ以上、好ましくは３μｍ以上、より好ましくは５μｍ以上、最も好ましくは７μｍ以上であり、通常１００μｍ以下、好ましくは５０μｍ以下、より好ましくは４０μｍ以下、更に好ましくは３０μｍ以下である。
炭素質材料のＢＥＴ法による比表面積は、通常０．３ｍ2／ｇ以上、好ましくは０．５ｍ2／ｇ以上、より好ましくは０．７ｍ2／ｇ以上、更に好ましくは０．８ｍ2／ｇ以上であり、通常２５．０ｍ2／ｇ以下、好ましくは２０．０ｍ2／ｇ以下、より好ましくは１５．０ｍ2／ｇ以下、更に好ましくは１０．０ｍ2／ｇ以下である。
【００６６】
また、炭素質材料は、アルゴンイオンレーザー光を用いたラマンスペクトルで分析し、１５７０〜１６２０ｃｍ-1の範囲にあるピークＰAのピーク強度をＩA、１３００〜１４００ｃｍ-1の範囲にあるピークＰBのピーク強度をＩBとした場合、ＩBとＩAの比で表されるＲ値（＝ＩB／ＩA）が、０．０１〜０．７の範囲であるものが好ましい。また、１５７０〜１６２０ｃｍ-1の範囲にあるピークの半値幅が、２６ｃｍ-1以下、特に２５ｃｍ-1以下であるものが好ましい。
【００６７】
合金系材料としては、リチウムを吸蔵・放出可能であれば特に限定はされず、リチウム合金を形成する単体金属及び合金、又はそれらの酸化物、炭化物、窒化物、珪化物、硫化物、リン化物等の化合物のいずれであってもよい。好ましくはリチウム合金を形成する単体金属及び合金を含む材料であり、１３族及び１４族の金属・半金属元素（即ち炭素を除く）を含む材料あることがより好ましく、更にはアルミニウム、ケイ素、及びスズ（これらを以下「特定金属元素」という場合がある）の単体金属、及びこれらの元素を含む合金又は化合物である事が好ましい。
【００６８】
特定金属元素から選ばれる少なくとも１種の元素を有する負極活物質の例としては、何れか１種の特定金属元素の金属単体、２種以上の特定金属元素からなる合金、１種又は２種以上の特定金属元素とその他の１種又は２種以上の金属元素とからなる合金、並びに、１種又は２種以上の特定金属元素を含有する化合物、及びその化合物の酸化物、炭化物、窒化物、珪化物、硫化物、リン化物等の複合化合物が挙げられる。負極活物質としてこれらの金属単体、合金又は金属化合物を用いることで、電池の高容量化が可能である。
【００６９】
また、これらの複合化合物が、金属単体、合金、又は非金属元素等の数種の元素と複雑に結合した化合物も例として挙げることができる。より具体的には、例えばケイ素やスズでは、これらの元素と負極として動作しない金属との合金を用いることができる。また例えばスズでは、スズとケイ素以外で負極として作用する金属と、更に負極として動作しない金属と、非金属元素との組み合わせで５〜６種の元素を含むような複雑な化合物も用いることができる。
【００７０】
これらの負極活物質の中でも、電池にしたときに単位質量当りの容量が大きいことから、何れか１種の特定金属元素の金属単体、２種以上の特定金属元素の合金、特定金属元素の酸化物や炭化物、窒化物等が好ましく、特に、ケイ素及び／又はスズの金属単体、合金、酸化物や炭化物、窒化物等が、単位質量当りの容量が大きく好ましい。
また、金属単体又は合金を用いるよりは単位質量当りの容量には劣るものの、サイクル特性に優れることから、ケイ素及び／又はスズを含有する以下の化合物も好ましい。
【００７１】
・ケイ素及び／又はスズと酸素との元素比が通常０．５以上であり、好ましくは０．７以上、更に好ましくは０．９以上、また、通常１．５以下であり、好ましくは１．３以下、更に好ましくは１．１以下のケイ素及び／又はスズの酸化物。
・ケイ素及び／又はスズと窒素との元素比が通常０．５以上であり、好ましくは０．７以上、更に好ましくは０．９以上、また、通常１．５以下であり、好ましくは１．３以下、更に好ましくは１．１以下のケイ素及び／又はスズの窒化物。
【００７２】
・ケイ素及び／又はスズと炭素との元素比が通常０．５以上であり、好ましくは０．７以上、更に好ましくは０．９以上、また、通常１．５以下であり、好ましくは１．３以下、更に好ましくは１．１以下のケイ素及び／又はスズの炭化物。
また、これらの合金系材料は粉末のものでも薄膜状のものでもよく、結晶質のものでもアモルファスのものでもよい。
【００７３】
合金系材料の平均粒径は、本願発明の効果を発現するためには、特に制限はないが、通常５０μｍ以下、好ましくは２０μｍ以下、特に好ましくは１０μｍ以下、通常０．１μｍ以上、好ましくは１μｍ以上、特に好ましくは２μｍ以上である。粒径が大きすぎる場合、電極の膨張が大きくなり、サイクル特性が低下してしまう可能性がある。また、小さ過ぎる場合、集電が取りにくくなり、容量が十分に発現しない可能性がある。
【００７４】
負極活物質として用いられるリチウム含有金属複合酸化物材料としては、リチウムを吸蔵・放出可能であれば、特に限定はされないが、リチウムとチタンの複合酸化物（以下、「リチウムチタン複合酸化物」と略記する）が好ましい。
また、リチウムチタン複合酸化物のリチウムやチタンの一部が、他の金属元素、例えば、Ｎａ、Ｋ、Ｃｏ、Ａｌ、Ｆｅ、Ｍｇ、Ｃｒ、Ｇａ、Ｃｕ、Ｚｎ及びＮｂからなる群より選ばれる少なくとも１種の元素で置換されているものも好ましい。
【００７５】
更に、ＬｉｘＴｉｙＭｚＯ４で表されるリチウムチタン複合酸化物であり、０．７≦ｘ≦１．５、１．５≦ｙ≦２．３、０≦ｚ≦１．６であることが、リチウムイオンの吸蔵・放出の際の構造が安定であることから好ましい（Ｍは、Ｎａ、Ｋ、Ｃｏ、Ａｌ、Ｆｅ、Ｍｇ、Ｃｒ、Ｇａ、Ｃｕ、Ｚｎ及びＮｂからなる群より選ばれる少なくとも１種の元素を表わす）。
【００７６】
中でも、ＬｉｘＴｉｙＭｚＯ４で表されるリチウムチタン複合酸化物のｘ、ｙ、ｚが以下の（ａ）〜（ｃ）のいずれかを満足する場合の構造が、電池性能のバランスが良好なため特に好ましい。
（ａ）１．２≦ｘ≦１．４、１．５≦ｙ≦１．７、ｚ＝０
（ｂ）０．９≦ｘ≦１．１、１．９≦ｙ≦２．１、ｚ＝０
（ｃ）０．７≦ｘ≦０．９、２．１≦ｙ≦２．３、ｚ＝０
特に好ましい代表的な組成は、（ａ）ではＬｉ４／３Ｔｉ５／３Ｏ４、（ｂ）ではＬｉ１Ｔｉ２Ｏ４、（ｃ）ではＬｉ４／５Ｔｉ１１／５Ｏ４である。
【００７７】
また、Ｚ≠０の場合の構造については、例えば、Ｌｉ４／３Ｔｉ４／３Ａｌ１／３Ｏ４が好ましいものとして挙げられる。
【００７８】
（正極）
正極活物質としては、リチウムイオンを吸蔵・放出可能なものであれば特に制限はない。リチウムと少なくとも１種の遷移金属を含有する物質が好ましく、例えば、リチウム遷移金属複合酸化物、リチウム含有遷移金属リン酸化合物等が挙げられる。
リチウム遷移金属複合酸化物の遷移金属としてはＶ、Ｔｉ、Ｃｒ、Ｍｎ、Ｆｅ、Ｃｏ、Ｎｉ、Ｃｕ等が好ましく、具体例としては、ＬｉＣｏＯ2等のリチウム・コバルト複合酸化物、ＬｉＮｉＯ2等のリチウム・ニッケル複合酸化物、ＬｉＭｎＯ2、ＬｉＭｎ２Ｏ４、Ｌｉ2ＭｎＯ3等のリチウム・マンガン複合酸化物、これらのリチウム遷移金属複合酸化物の主体となる遷移金属原子の一部を他の金属で置換したもの、即ち、ＬｉＣｏＯ2等のリチウム・コバルト複合酸化物のＣｏの一部をＡｌ、Ｔｉ、Ｖ、Ｃｒ、Ｍｎ、Ｆｅ、Ｌｉ、Ｎｉ、Ｃｕ、Ｚｎ、Ｍｇ、Ｇａ、Ｚｒ、Ｓｉ等の他の金属で置換したもの、ＬｉＮｉＯ2等のリチウム・ニッケル複合酸化物のＮｉの一部をＡｌ、Ｔｉ、Ｖ、Ｃｒ、Ｍｎ、Ｆｅ、Ｃｏ、Ｌｉ、Ｃｕ、Ｚｎ、Ｍｇ、Ｇａ、Ｚｒ、Ｓｉ等の他の金属で置換したもの、ＬｉＭｎＯ2、ＬｉＭｎ２Ｏ４、Ｌｉ2ＭｎＯ3等のリチウム・マンガン複合酸化物のＭｎの一部をＡｌ、Ｔｉ、Ｖ、Ｃｒ、Ｆｅ、Ｃｏ、Ｌｉ、Ｎｉ、Ｃｕ、Ｚｎ、Ｍｇ、Ｇａ、Ｚｒ、Ｓｉ等の他の金属で置換したもの等が挙げられる。置換されたものの中では、ＬｉＮｉ1-a-bＭｎaＣｏbＯ２（ａ，ｂは０以上１未満の数字を表すが、ａ，bが共に０の場合を除く）、ＬｉＮｉ1-c-d-eＣｏcＡｌdＭｇeＯ２（ｃ，ｄ，ｅは０以上１未満の数字を表すが、ｃ，ｄ，ｅが共に０の場合を除く）が好ましく、更にはＬｉＮｉ1-a-bＭｎaＣｏbＯ２（０≦a＜０．４、０≦b＜０．４）、ＬｉＮｉ1-c-d-eＣｏcＡｌdＭｇeＯ２（０≦c＜０．３、０≦d＜０．１、０≦e＜０．０５）が好ましく、特にＬｉＮｉ1/3Ｃｏ01/3Ｍｎ1/3Ｏ2、ＬｉＮｉ0.5Ｃｏ0.3Ｍｎ0.2Ｏ2、ＬｉＮｉ0.5Ｍｎ0.5Ｏ2、ＬｉＮｉ0.85Ｃｏ0.10Ａｌ0.05Ｏ2、ＬｉＮｉ0.85Ｃｏ0.10Ａｌ0.03Ｍｇ0.02Ｏ2が好ましい。
【００７９】
リチウム含有遷移金属リン酸化合物の遷移金属としては、Ｖ、Ｔｉ、Ｃｒ、Ｍｎ、Ｆｅ、Ｃｏ、Ｎｉ、Ｃｕ等が好ましく、具体例としては、例えば、ＬｉＦｅＰＯ４、Ｌｉ3Ｆｅ2（ＰＯ４）3、ＬｉＦｅＰ2Ｏ7等のリン酸鉄類、ＬｉＣｏＰＯ4等のリン酸コバルト類、これらのリチウム遷移金属リン酸化合物の主体となる遷移金属原子の一部を他の金属で置換したもの、即ち、ＬｉＦｅＰＯ４、Ｌｉ3Ｆｅ2（ＰＯ４）3、ＬｉＦｅＰ2Ｏ7等のリン酸鉄類のＦｅの一部をＡｌ、Ｔｉ、Ｖ、Ｃｒ、Ｍｎ、Ｃｏ、Ｌｉ、Ｎｉ、Ｃｕ、Ｚｎ、Ｍｇ、Ｇａ、Ｚｒ、Ｎｂ、Ｓｉ等の他の金属で置換したもの、ＬｉＣｏＰＯ4等のリン酸コバルト類のＣｏの一部をＡｌ、Ｔｉ、Ｖ、Ｃｒ、Ｍｎ、Ｆｅ、Ｌｉ、Ｎｉ、Ｃｕ、Ｚｎ、Ｍｇ、Ｇａ、Ｚｒ、Ｎｂ、Ｓｉ等の他の金属で置換したもの等が挙げられる。
【００８０】
これらの正極活物質は単独で用いても、複数を併用しても良い。
また、これら正極活物質の表面に、主体となる正極活物質を構成する物質とは異なる組成の物質（表面付着物質）が付着したものを用いることもできる。表面付着物質としては酸化アルミニウム、酸化ケイ素、酸化チタン、酸化ジルコニウム、酸化マグネシウム、酸化カルシウム、酸化ホウ素、酸化アンチモン、酸化ビスマス等の酸化物、硫酸リチウム、硫酸ナトリウム、硫酸カリウム、硫酸マグネシウム、硫酸カルシウム、硫酸アルミニウム等の硫酸塩、炭酸リチウム、炭酸カルシウム、炭酸マグネシウム等の炭酸塩等が挙げられる。
【００８１】
表面付着物質の量としては、本願発明の効果を発現するためには、特に制限はないが、正極活物質に対して質量で、好ましくは０．１ｐｐｍ以上、より好ましくは１ｐｐｍ以上、更に好ましくは１０ｐｐｍ以上、好ましくは２０％以下、より好ましくは１０％以下、更に好ましくは５％以下で用いられる。表面付着物質により、正極活物質表面での非水系電解液の酸化反応を抑制することができ、電池寿命を向上させることができるが、その付着量が少なすぎる場合その効果は十分に発現せず、多すぎる場合には、リチウムイオンの出入りを阻害するため抵抗が増加する場合がある。
【００８２】
（電極）
活物質を結着する結着剤としては、電極製造時に使用する溶媒や電解液に対して安定な材料であれば、任意のものを使用することができる。例えば、ポリフッ化ビニリデン、ポリテトラフルオロエチレン等のフッ素系樹脂、ポリエチレン、ポリプロピレン等のポリオレフィン、スチレン・ブタジエンゴム、イソプレンゴム、ブタジエンゴム等の不飽和結合を有するポリマー、エチレン−アクリル酸共重合体、エチレン−メタクリル酸共重合体等のアクリル酸系ポリマー等が挙げられる。
【００８３】
電極中には、機械的強度や電気伝導度を高めるために増粘剤、導電材、充填剤等を含有させてもよい。
増粘剤としては、カルボキシルメチルセルロース、メチルセルロース、ヒドロキシメチルセルロース、エチルセルロース、ポリビニルアルコール、酸化スターチ、リン酸化スターチ、ガゼイン等が挙げられる。
【００８４】
導電材としては、銅又はニッケル等の金属材料、グラファイト又はカーボンブラック等の炭素材料等が挙げられる。
充填剤としてはアルミナ、シリカ等の金属酸化物等が挙げられる。
電極の製造は、常法によればよい。例えば、負極又は正極活物質に、結着剤、増粘剤、導電材、溶媒等を加えてスラリー化し、これを集電体に塗布、乾燥した後に、プレスすることによって形成することができる。
【００８５】
また、活物質に結着剤や導電材等を加えたものをそのままロール成形してシート電極としたり、圧縮成型によりペレット電極としたり、蒸着・スパッタ・メッキ等の手法で集電体上に電極材料の薄膜を形成することもできる。
負極活物質に黒鉛を用いた場合、負極活物質層の乾燥、プレス後の密度は、通常１．４５ｇ／ｃｍ3以上であり、好ましくは１．５５ｇ／ｃｍ3以上、より好ましくは１．６０ｇ／ｃｍ3以上、特に好ましくは１．６５ｇ／ｃｍ3以上、である。
【００８６】
また、正極活物質層の乾燥、プレス後の密度は、通常２．０ｇ／ｃｍ3以上であり、好ましくは２．５ｇ／ｃｍ3以上、より好ましくは３．０ｇ／ｃｍ3以上である。
集電体としては各種のものが用いることができるが、通常は金属や合金が用いられる。負極の集電体としては、銅、ニッケル、ステンレス等が挙げられ、好ましいのは銅である。また、正極の集電体としては、アルミニウム、チタン、タンタル等の金属又はその合金が挙げられ、好ましいのはアルミニウム又はその合金である。
【００８７】
（セパレータ、外装体）
正極と負極の間には、短絡を防止するために多孔膜（セパレータ）を介在させる。この場合、電解液は多孔膜に含浸させて用いる。多孔膜の材質や形状は、電解液に安定であり、かつ保液性に優れていれば、特に制限はなく、ポリエチレン、ポリプロピレン等のポリオレフィンを原料とする多孔性シート又は不織布等が好ましい。
本発明に係る電池に使用する電池の外装体の材質も任意であり、ニッケルメッキを施した鉄、ステンレス、アルミニウム又はその合金、ニッケル、チタン、ラミネートフィルム等が用いられる。
上記した本発明の非水系電解液二次電池の作動電圧は通常２Ｖ〜６Ｖの範囲である。
【００８８】
（作用機構）
本発明に係る非水系電解液が、高温保存時における特性劣化の抑制とガス発生を抑制する理由は明らかではなく、また、本発明は下記作用機構に限定されるものではないが、次のように推察される。
化学式（Ｉ）及び（ＩＩ）で表される鎖状スルホン酸エステル化合物は、吸着又は一部酸化分解して、正極表面上に硫黄原子を含む保護層を形成し、活性の高い正極と電解液成分との副反応を抑制していると考えられる。
更に、化学式（Ｉ）及び（ＩＩ）で表される鎖状スルホン酸エステル化合物と、炭素−炭素不飽和結合を有する環状カーボネート化合物、フッ素原子を有する環状カーボネート化合物、モノフルオロリン酸塩及びジフルオロリン酸塩からなる群から選ばれる少なくとも１種の化合物とを同時に電解液に含有することで、負極の表面に安定な保護皮膜が形成され、負極と電解液成分との副反応を抑制していると考えられる。
【実施例】
【００８９】
以下、実施例及び比較例を挙げて本発明を更に具体的に説明するが、本発明は、その要旨を超えない限り、これらの実施例に限定されるものではない。
尚、下記実施例及び比較例で得られた電池の各評価方法を以下に示す。
［初期容量評価］
非水系電解液二次電池を、ガラス板で挟んで加圧した状態で、２５℃において、０．２Ｃに相当する定電流で４．１Ｖまで充電した後、０．２Ｃの定電流で３Ｖまで放電した。これを３サイクル行って電池を安定させた。次いで、０．７Ｃの定電流で４．２Ｖまで充電後、４．２Ｖの定電圧で電流値が０．０５Ｃになるまで充電を実施し初期充電容量を求めた。この後、０．２Ｃの定電流で３Ｖまで放電して、初期放電容量を求めた。
ここで、１Ｃとは電池の基準容量を１時間で放電する電流値を表し、例えば、０．２Ｃとはその１／５の電流値を表す。
【００９０】
［高温保存特性評価試験］ 
容量評価試験の終了したシート状電池を、エタノール浴中に浸して体積を測定した後、２５℃において０．７Ｃの定電流で４．２Ｖまで充電後、４．２Ｖの定電圧で電流値が０．０５Ｃになるまで充電した。その後、８５℃で１日間保存した。
電池を２５℃まで冷却させた後、エタノール浴中に浸して体積を測定し、保存前後の体積変化から発生したガス量を求めた。
次に、２５℃において０．２Ｃの定電流で３Ｖまで放電させ、高温保存特性試験後の残存容量を測定し、初期放電容量に対する保存試験後の放電容量の割合を求め、これを高温保存後の残存容量（％）とした。
【００９１】
（実施例１）
＜非水系電解液の調製＞
乾燥アルゴン雰囲気下、エチレンカーボネートとエチルメチルカーボネートの混合溶媒（容量比３：７）に、非水系電解液中の含有量としてメタンスルホン酸２，２，２−トリフルオロエチル（ＴＦＥＭＳ）１質量％及びビニレンカーボネート（ＶＣ）２質量％を混合し、次いで十分に乾燥したＬｉＰＦ6を１モル／リットルの割合となるように溶解して電解液を調製した。
【００９２】
＜正極の作製＞
正極活物質としてのリチウムコバルト酸化物（ＬｉＣｏＯ2）９４質量％と、導電材としてアセチレンブラック３質量％と、結着剤としてのポリフッ化ビニリデン（ＰＶｄＦ）３質量％とを、Ｎ−メチルピロリドン溶媒中で、ディスパーザーで混合してスラリー化した。これを厚さ１５μｍのアルミニウム箔の両面に均一に塗布、乾燥した後、正極活物質層の密度が３．１ｇ／ｃｍ3になるようにプレスして正極を作製した。
【００９３】
＜負極の作製＞
負極活物質として人造黒鉛粉末ＫＳ−４４（ティムカル社製、商品名）９８質量部に、増粘剤、バインダーとしてそれぞれ、カルボキシメチルセルロースナトリウムの水性ディスパージョン（カルボキシメチルセルロースナトリウムの濃度１質量％）１００質量部、及び、スチレン−ブタジエンゴムの水性ディスパージョン（スチレン−ブタジエンゴムの濃度５０質量％）２質量部を加え、ディスパーザーで混合してスラリー化した。このスラリーを厚さ１０μｍの銅箔の片面に均一に塗布、乾燥した後、負極活物質層の密度が１．６ｇ／ｃｍ3になるようにプレスして負極を作製した。
【００９４】
＜二次電池の作製＞
上記の正極、負極、及びポリエチレン製のセパレータを、正極、セパレータ、負極、セパレータ、正極の順に積層して電池要素を作製した。この電池要素をアルミニウム（厚さ４０μｍ）の両面を樹脂層で被覆したラミネートフィルムからなる袋内に正・負極の端子を突設させながら挿入した後、非水系電解液を袋内に注入し、真空封止を行ない、シート状の非水系電解液二次電池を作製した。
この非水系電解液二次電池を用いて、高温保存特性評価試験を実施した。評価結果を表１に示す。
【００９５】
（実施例２）
実施例１の電解液において、メタンスルホン酸２，２，２−トリフルオロエチル（ＴＦＥＭＳ）に代えて、エタンスルホン酸２，２，２−トリフルオロエチル（ＴＦＥＥＳ）とした以外、実施例１と同様にして非水系電解液二次電池を作製し、高温保存特性評価試験を行った。評価結果を表１に示す。
【００９６】
（実施例３）
実施例１の電解液において、メタンスルホン酸２，２，２−トリフルオロエチル（ＴＦＥＭＳ）に代えて、２，２，２−トリフルオロエタンスルホン酸エチル（ＥＴＦＥＳ）とした以外、実施例１と同様にして非水系電解液二次電池を作製し、高温保存特性評価試験を行った。評価結果を表１に示す。
【００９７】
（実施例４）
実施例１の電解液において、メタンスルホン酸２，２，２−トリフルオロエチル（ＴＦＥＭＳ）に代えて、２，２，２−トリフルオロエタンスルホン酸２，２，２−トリフルオロエチル（ＴＦＥＴＦＥＳ）とした以外、実施例１と同様にして非水系電解液二次電池を作製し、高温保存特性評価試験を行った。評価結果を表１に示す。
【００９８】
（実施例５）
実施例１の電解液において、メタンスルホン酸２，２，２−トリフルオロエチル（ＴＦＥＭＳ）に代えて、プロパンジスルホン酸ジメチル（ＰＤＭ）とした以外、実施例１と同様にして非水系電解液二次電池を作製し、高温保存特性評価試験を行った。評価結果を表１に示す。
【００９９】
（実施例６）
実施例１の電解液において、メタンスルホン酸２，２，２−トリフルオロエチル（ＴＦＥＭＳ）に代えて、プロパンジスルホン酸ジエチル（ＰＤＥ）とした以外、実施例１と同様にして非水系電解液二次電池を作製し、高温保存特性評価試験を行った。評価結果を表１に示す。
【０１００】
（実施例７）
実施例１の電解液において、メタンスルホン酸２，２，２−トリフルオロエチル（ＴＦＥＭＳ）に代えて、プロパンジスルホン酸ジ（２，２，２−トリフルオロエチル）（ＢＴＰ）とした以外、実施例１と同様にして非水系電解液二次電池を作製し、高温保存特性評価試験を行った。評価結果を表１に示す。
【０１０１】
（比較例１）
エチレンカーボネートとエチルメチルカーボネートの混合溶媒（容量比３：７）に、十分に乾燥したＬｉＰＦ6を１モル／リットルの割合となるように溶解して調製した電解液を使用した以外、実施例１と同様にして非水系電解液二次電池を作製し、高温保存特性評価試験を行った。評価結果を表１に示す。
【０１０２】
（比較例２）
エチレンカーボネートとエチルメチルカーボネートの混合溶媒（容量比３：７）に、ビニレンカーボネート（ＶＣ）２質量％を混合し、次いで十分に乾燥したＬｉＰＦ６を１モル／リットルの割合となるように溶解して調製した電解液を使用した以外、実施例１と同様にして非水系電解液二次電池を作製し、高温保存特性評価試験を行った。評価結果を表１に示す。
【０１０３】
（比較例３）
実施例１の電解液において、メタンスルホン酸２，２，２−トリフルオロエチル（ＴＦＥＭＳ）に代えて、トリフルオロメタンスルホン酸エチル（ＥＴＦＭＳ）とした以外、実施例１と同様にして非水系電解液二次電池を作製し、高温保存特性評価試験を行った。評価結果を表１に示す。
【０１０４】
【表１】
0005471617.tif 000004
【０１０５】
表１より、本発明にかかる非水系電解液を用いる（実施例１〜７）と、化学式（Ｉ）及び（ＩＩ）で表される鎖状スルホン酸エステル化合物を含有しない場合（比較例１〜３）に比べ、高温保存後残存容量が増加し且つ発生ガス量が少なく、高温保存特性が向上することがわかる。
【産業上の利用可能性】
【０１０６】
本発明によれば、高温保存特性、特に高温保存後残存容量および高温保存時のガス発生抑制に優れた非水系電解液電池を提供することができる。